(57)【要約】  質量％で、Ｐ2Ｏ5：３８〜５５％、Ａｌ2Ｏ3：１〜１０％、Ｂ2Ｏ3：０〜５．５％、ＳｉＯ2：０〜４％、ＢａＯ：３〜２４．５％、ＳｒＯ：０〜１５％、ＣａＯ：１〜１０％、ＺｎＯ：０．５〜１４．５％、Ｎａ2Ｏ：１〜１５、Ｌｉ2Ｏ：１〜４％、Ｋ2Ｏ：０〜４．５％、ＴｉＯ2：０〜０．４％、Ｔａ2Ｏ5：０〜５％、ＢａＯ＋ＳｒＯ＋ＣａＯ＋ＺｎＯ：２５〜３９％、Ｎａ2Ｏ＋Ｌｉ2Ｏ＋Ｋ2Ｏ：５〜２０％、Ａｌ2Ｏ3＋ＳｉＯ2＋ＣａＯ＋Ｔａ2Ｏ5：９〜１８％、Ｐ2Ｏ5＋Ｂ2Ｏ3＋Ａｌ2Ｏ3＋ＳｉＯ2＋ＢａＯ＋ＳｒＯ＋ＣａＯ＋ＺｎＯ＋Ｎａ2Ｏ＋Ｌｉ2Ｏ＋Ｋ2Ｏ＋ＴｉＯ2＋Ｔａ2Ｏ5：９８％以上、の各ガラス成分を有する。【特許請求の範囲】
【請求項１】
質量％で、
Ｐ2Ｏ5：３８〜５５％、
Ａｌ2Ｏ3：１〜１０％、
Ｂ2Ｏ3：０〜５．５％、
ＳｉＯ2：０〜４％、
ＢａＯ：３〜２４．５％、
ＳｒＯ：０〜１５％、
ＣａＯ：１〜１０％、
ＺｎＯ：０．５〜１４．５％、
Ｎａ2Ｏ：１〜１５、
Ｌｉ2Ｏ：１〜４％、
Ｋ2Ｏ：０〜４．５％、
ＴｉＯ2：０〜０．４％、
Ｔａ2Ｏ5：０〜５％、
ＢａＯ＋ＳｒＯ＋ＣａＯ＋ＺｎＯ：２５〜３９％、
Ｎａ2Ｏ＋Ｌｉ2Ｏ＋Ｋ2Ｏ：５〜２０％、
Ａｌ2Ｏ3＋ＳｉＯ2＋ＣａＯ＋Ｔａ2Ｏ5：９〜１８％、
Ｐ2Ｏ5＋Ｂ2Ｏ3＋Ａｌ2Ｏ3＋ＳｉＯ2＋ＢａＯ＋ＳｒＯ＋ＣａＯ＋ＺｎＯ＋Ｎａ2Ｏ＋Ｌｉ2Ｏ＋Ｋ2Ｏ＋ＴｉＯ2＋Ｔａ2Ｏ5：９８％以上、
の各ガラス成分を有することを特徴とする光学ガラス。
【請求項２】
屈折率（ｎｄ）が１．５４〜１．６０、かつ、アッベ数（νｄ）が５８〜６７の光学恒数を持ち、ガラス転移温度（Ｔｇ）が４２０℃以下、液相温度（ＴＬ）が８００℃以下、液相温度（ＴＬ）での粘性が０．８Ｐａ・ｓ以上であることを特徴とする請求項１記載の光学ガラス。
【請求項３】
請求項１又は２記載の光学ガラスから成ることを特徴とする光学素子。
【請求項４】
請求項１又は２記載の光学ガラスを精密プレス成形して作製されたものであることを特徴とする光学素子。
【発明の詳細な説明】
【技術分野】
【０００１】
本発明は光学ガラス及び光学素子に関するものである。更に詳しくは、精密プレス成形に適した光学ガラス及びその光学ガラスから成る光学素子に関するものである。
【背景技術】
【０００２】
光ディスク（ＣＤ，ＤＶＤ，ＢＤ，ＨＤ−ＤＶＤ等）用の光ピックアップレンズ、携帯電話に搭載される撮像用レンズ等、光学ガラスから成る種々の光学素子が広く用いられている。近年では、光ディスク記録再生装置やカメラ付き携帯電話の急速な普及に伴って、このような光学ガラスから成る光学素子の需要が急速に拡大しており、かかる光学素子の生産性の向上と低コスト化が要求されている。【０００３】
ガラスレンズ等の光学素子の製造方法としては、屈伏温度（Ａｔ）以上に加熱したガラスを、加熱した一対の上型と下型から成る成形金型を用いてプレスすることにより、光学素子の直接成形を行う、いわゆるプレス成形法が知られている。このプレス成形法は、従来のガラスを研磨する成形法と比較して製造工程が少なく、その結果、短時間でなお且つ安価で光学素子を製造することができることから、近年では光学素子の製造方法として広く使用されるようになっている。【０００４】
このプレス成形法は、再加熱方式とダイレクトプレス方式の２つに大別できる。再加熱方式は、ほぼ最終製品形状を有するゴブプリフォーム又は研磨プリフォームを作製した後、これらのプリフォームを軟化点以上に再び加熱し、加熱した上下一対の金型によりプレス成形して最終製品形状とする方式である。一方、ダイレクトプレス方式は、加熱した金型上にガラス溶融炉から溶融ガラス滴を直接滴下し、プレス成形することにより最終品形状とする方式である。これらいずれの方式のプレス成形法でも、ガラスを成形する際にプレス金型をガラス転移温度（Ｔｇ）近傍又はそれ以上の温度に加熱する必要がある。【０００５】
上記ダイレクトプレス方式にて溶融ガラス滴を滴下する際には、通常、白金等から成るノズルが用いられる。滴下するガラスの重量は、このノズルの温度で制御される。液相温度（ＴＬ）が低いガラスの場合には、高温から低温まで幅広い温度範囲でノズル温度を設定することができるので、大きなものから小さなものまで様々な大きさの光学素子を作製することが可能になる。逆に、液相温度（ＴＬ）が高いガラスの場合には、ノズル温度を液相温度（ＴＬ）以上の温度に保持しておかないとガラスが失透するため、安定した滴下を行うことができない、という問題がある。【０００６】
ガラスの転移温度（Ｔｇ）が高い場合、また液相温度（ＴＬ）が高いガラスの場合には、滴下するガラス自体の温度も高くなるため、プレス金型の表面酸化や金属組成の変化が生じやすく、金型寿命が短くなる。これが生産コストの上昇を招いてしまう。窒素等の不活性ガス雰囲気下で成形を行うことにより金型劣化を抑制することもできるが、雰囲気制御をするためには成形装置が複雑化し、また不活性ガスのランニングコストも必要となるため、生産コストが上昇する。したがって、プレス成形法に用いるガラスとしては、ガラス転移温度（Ｔｇ）と液相温度（ＴＬ）はできるだけ低いものが望ましい。例えば、ガラスの転移温度（Ｔｇ）の低い光学ガラスとしては、特許文献１〜３で提案されているＴｇ：４５０℃以下の光学ガラスが挙げられる。【０００７】
ダイレクトプレス方式で成形する際に溶融ガラスの粘性が低いと、表面の曲面が滑らかで均一な球面又は非球面のレンズに近い形状が得られにくい。よって、成形時においては溶融ガラスの粘性は十分検討されなければならない。また、滴下時に失透しないガラスでなければならない。溶融ガラスの粘性が低い場合は溶融ガラスの粘性を上げるため、溶融ガラスの温度を下げなければならないが、温度を下げた場合に液相温度（ＴＬ）を下回ってしまい、失透が発生する。したがって、液相温度（ＴＬ）での粘性は高いものが望ましい。
【先行技術文献】
【特許文献】
【０００８】
【特許文献１】特開平９−３０１７３５号公報
【特許文献２】特開２００４−２１７５１３号公報
【特許文献３】特開２００７−１４５６１３号公報
【発明の概要】
【発明が解決しようとする課題】
【０００９】
特許文献１〜３で提案されている光学ガラスは、Ｔｇの低いものではあるが、化学的耐久性のうち耐候性が良好でないという問題がある。特許文献２と３の光学ガラスは、さらに液相温度（ＴＬ）での粘性が低いという問題もある。耐候性が悪いガラスは、研磨や精密モールドプレスによる光学面成形の工程そのものや、光学面成形後の洗浄工程や表面に形成される光学薄膜を成形するコーティング工程等で、ガラス表面に悪影響を与えるため、製造における歩留まりを低下させる、という問題が発生する。粘性の低いガラスは、プレス成形の際に良品が得られにくい。【００１０】
本発明はこのような従来の問題点に鑑みてなされたものであって、その目的は、ｄ線に対する屈折率（ｎｄ）が１．５４〜１．６０、かつ、アッベ数（νｄ）が５８〜６７の光学恒数を持ち、ガラス転移温度（Ｔｇ）が４２０℃以下、液相温度（ＴＬ）が８００℃以下、液相温度（ＴＬ）での粘性が０．８Ｐａ・ｓ以上で、耐候性及び精密プレス成形性に優れた光学ガラス及びその光学ガラスから成る光学素子を提供することにある。
【課題を解決するための手段】
【００１１】
上記目的を達成するために、第１の発明の光学ガラスは、質量％で、Ｐ2Ｏ5：３８〜５５％、Ａｌ2Ｏ3：１〜１０％、Ｂ2Ｏ3：０〜５．５％、ＳｉＯ2：０〜４％、ＢａＯ：３〜２４．５％、ＳｒＯ：０〜１５％、ＣａＯ：１〜１０％、ＺｎＯ：０．５〜１４．５％、Ｎａ2Ｏ：１〜１５、Ｌｉ2Ｏ：１〜４％、Ｋ2Ｏ：０〜４．５％、ＴｉＯ2：０〜０．４％、Ｔａ2Ｏ5：０〜５％、ＢａＯ＋ＳｒＯ＋ＣａＯ＋ＺｎＯ：２５〜３９％、Ｎａ2Ｏ＋Ｌｉ2Ｏ＋Ｋ2Ｏ：５〜２０％、Ａｌ2Ｏ3＋ＳｉＯ2＋ＣａＯ＋Ｔａ2Ｏ5：９〜１８％、Ｐ2Ｏ5＋Ｂ2Ｏ3＋Ａｌ2Ｏ3＋ＳｉＯ2＋ＢａＯ＋ＳｒＯ＋ＣａＯ＋ＺｎＯ＋Ｎａ2Ｏ＋Ｌｉ2Ｏ＋Ｋ2Ｏ＋ＴｉＯ2＋Ｔａ2Ｏ5：９８％以上、の各ガラス成分を有することを特徴とする。以下、特に断りのない限り「％」は「質量％」を意味するものとする。【００１２】
第２の発明の光学ガラスは、上記第１の発明において、屈折率（ｎｄ）が１．５４〜１．６０、かつ、アッベ数（νｄ）が５８〜６７の光学恒数を持ち、ガラス転移温度（Ｔｇ）が４２０℃以下、液相温度（ＴＬ）が８００℃以下、液相温度（ＴＬ）での粘性が０．８Ｐａ・ｓ以上であることを特徴とする。【００１３】
第３の発明の光学素子は、上記第１又は第２の発明に係る光学ガラスから成ることを特徴とする。このような光学素子の例としては、レンズ，プリズム，ミラーが挙げられる。【００１４】
第４の発明の光学素子は、上記第１又は第２の発明に係る光学ガラスを精密プレス成形して作製されたものであることを特徴とする。
【発明の効果】
【００１５】
本発明の光学ガラスでは、所定のガラス成分を特定量含有させることにより、人体への悪影響が懸念されるＰｂＯ，ＣｄＯ，Ａｓ2Ｏ3，Ｓｂ2Ｏ3等の化合物を用いることなく、屈折率（ｎｄ）が１．５４〜１．６０、かつ、アッベ数（νｄ）が５８〜６７の光学恒数を持ち、ガラス転移温度（Ｔｇ）が４２０℃以下、液相温度（ＴＬ）が８００℃以下、液相温度（ＴＬ）での粘性が０．８Ｐａ・ｓ以上で、耐候性及び精密プレス成形性に優れた光学ガラスを得ることができる。また、本発明の光学素子は、前記光学ガラスを精密プレス成形することにより作製されるので、前記光学ガラスの特性を有しながら、高い生産効率と低コスト化を図ることができる。
【発明を実施するための形態】
【００１６】
以下、本発明の光学ガラスにおける各成分の組成範囲について、前記のように限定した理由等を説明する。
【００１７】
Ｐ2Ｏ5は、ガラス骨格を構成する成分（ガラスフォーマー）であり、その含有量が３８％未満であると、ガラスが不安定になり、失透傾向が強くなる。他方、Ｐ2Ｏ5の含有量が５５％よりも多くなると、耐失透性やガラスの安定性は向上するが、所望の光学恒数が得られない。また、耐候性が著しく悪化する。そこで、Ｐ2Ｏ5の含有量を３８〜５５％の範囲に定めた。より好ましいＰ2Ｏ5の含有量は、４０〜５４％の範囲である。最も好ましい含有量は、４２〜５３％の範囲である。
【００１８】
Ａｌ2Ｏ3は、線熱膨張係数を小さくすると共にガラスの耐候性を向上させる効果を奏する。また、粘性を高くする効果もある。Ａｌ2Ｏ3の含有量が１％より少ないと、前記効果が十分には得られない。他方、Ａｌ2Ｏ3の含有量が１０％を超えると、ガラス転移温度（Ｔｇ）が高くなると共にガラスが不安定になり、失透傾向が増大する。このため、Ａｌ2Ｏ3の含有量を１〜１０％の範囲に定めた。より好ましい含有量は、１．５〜９％の範囲である。最も好ましい含有量は、２〜８％の範囲である。
【００１９】
Ｂ2Ｏ3は、ガラスを安定化し、線熱膨張係数を小さくする効果を奏する。Ｂ2Ｏ3の含有量が５．５％を超えると、ガラス転移温度（Ｔｇ）が上昇し、粘性を低くし、耐失透性が低下するおそれがある。このため、Ｂ2Ｏ3の含有量を０〜５．５％の範囲に定めた。より好ましい含有量は、０〜５％の範囲である。最も好ましい含有量は、０〜４．５％の範囲である。
【００２０】
ＳｉＯ2は、屈折率を下げる効果と耐候性を向上させる効果があるが、含有量が４％を超えると、ガラスに未溶が残りやすくなる。このため、ＳｉＯ2の含有量を４％以下の範囲に定めた。より好ましい含有量は、３．５％以下である。最も好ましい含有量は、３％以下である。
【００２１】
ＢａＯは、ガラス転移温度（Ｔｇ）を低下させ、屈折率を高める効果とガラスの安定性を向上させる効果を奏する。ＢａＯの含有量が３％より少ないと、前記効果が十分には得られない。他方、ＢａＯの含有量が２４．５％より多くなると、線熱膨張係数が大きくなる。このため、ＢａＯの含有量を３〜２４．５％の範囲とした。より好ましいＢａＯの含有量は、５〜２４％の範囲である。最も好ましい含有量は、７〜２３．５％の範囲である。
【００２２】
ＳｒＯは、ガラスの安定性を向上させる効果を奏する。ＳｒＯの含有量が１５％を超えると、ガラスが不安定となり失透傾向が大きくなり、比重が大きくなる。そこで、ＳｒＯの含有量を０〜１５％の範囲とした。より好ましいＳｒＯの含有量は、０〜１３％の範囲である。最も好ましい含有量は、０〜１２％の範囲である。
【００２３】
ＣａＯは、線熱膨張係数を小さくし、ガラスの化学的耐久性や耐候性を向上させる効果を奏する。ＣａＯの含有量が１％より少ないと、前記効果が得にくく、１０％を超えるとガラス転移温度（Ｔｇ）が上昇し、ガラスが不安定となって失透傾向が大きくなる。このため、ＣａＯの含有量を１〜１０％の範囲とした。より好ましいＣａＯの含有量は、３〜９．５％の範囲である。最も好ましい含有量は、４〜９．５％の範囲である。
【００２４】
ＺｎＯは、線熱膨張係数を増大させることなく、ガラス転移温度（Ｔｇ）を低下させる効果を奏する。ＺｎＯの含有量が０．５％より少ないと、ガラス転移温度（Ｔｇ）を低下させる効果が十分には得られない。他方、ＺｎＯの含有量が１４．５％を超えると、ガラスの安定性が低下し、失透傾向が大きくなる。このため、ＺｎＯの含有量を０．５〜１４．５％の範囲とした。より好ましいＺｎＯの含有量は、１〜１４％の範囲である。最も好ましい含有量は、２〜１４％の範囲である。
【００２５】
前記のＲＯ成分（Ｒ＝Ｂａ、Ｓｒ、Ｃａ、Ｚｎ）の総量は、ガラス転移温度（Ｔｇ）の低下、ガラスの安定性、及び耐失透性の向上の観点から２５〜３９％の範囲とした。ＲＯ成分の総量が２５％より小さくなると、前記効果が得られない。他方、ＲＯ成分の総量が３９％を超えると、ガラスの安定性が悪化し、失透傾向が大きくなる。より好ましいＲＯ成分の総量は、２７〜３８．５％の範囲である。最も好ましい範囲は、２８〜３８．５％の範囲である。
【００２６】
Ｌｉ2Ｏは、ガラス転移温度（Ｔｇ）を強力に低下させる効果を奏する。Ｌｉ2Ｏの含有量が１％より少ないと、前記効果が十分には得られない。他方、Ｌｉ2Ｏの含有量が４％を超えると、線熱膨張係数が大きくなると共に、ガラスの耐候性が著しく低下する。また、粘性が低くなる。このため、Ｌｉ2Ｏの含有量を１〜４％の範囲とした。より好ましいＬｉ２Ｏの含有量は、１．５〜３．５％の範囲である。
【００２７】
Ｎａ2Ｏは、前記のＬｉ2Ｏに劣るもののガラス転移温度（Ｔｇ）を低下させる効果を奏する。Ｎａ2Ｏの含有量が１％より少ないと、前記効果が得にくく、ガラスの安定性が低下する。Ｎａ2Ｏの含有量が１５％を超えると、化学的耐久性が低下すると共にガラスの粘性が低くなる。このため、Ｎａ2Ｏの含有量を１〜１５％の範囲とした。より好ましいＮａ2Ｏの含有量は、２〜１３％の範囲である。最も好ましい含有量は、２．５〜１２％の範囲である。
【００２８】
Ｋ2Ｏは、前記のＮａ2Ｏと同様にＬｉ2Ｏに劣るものの、ガラス転移温度（Ｔｇ）を低下させる効果を奏する。Ｋ2Ｏの含有量が４．５％を超えると、耐失透性が低下する。このため、Ｋ2Ｏの含有量を０〜４．５％の範囲とした。より好ましいＫ2Ｏの含有量は、０〜４％の範囲である。
【００２９】
前記のＲ’2Ｏ成分（Ｒ’＝Ｌｉ、Ｎａ、Ｋ）の総量は、耐失透性と耐候性の向上の観点から、５〜２０％と定めた。Ｒ’2Ｏ成分の総量が５％より少ないと、ガラス転移温度（Ｔｇ）を低くする効果が十分に得られない。他方、Ｒ’2Ｏ成分の総量が２０％を超えると、ガラスの粘性が低下し、耐候性が悪化する。より好ましいＲ’2Ｏ成分の総量は、６〜１８％の範囲である。最も好ましい含有量は、７〜１６％の範囲である。
【００３０】
ＴｉＯ2は、屈折率を上昇させ、ガラスを安定化させる効果を奏するが、ＴｉＯ2の含有量が０．４％より多くなると、アッベ数が小さくなり、所望の光学恒数が得られず、またガラスが着色するおそれがある。このため、ＴｉＯ2の含有量は０〜０．４％の範囲である。より好ましい含有量は、０〜０．３％の範囲である。
【００３１】
Ｔａ2Ｏ5は、光学恒数の調整と化学的耐久性を向上させる効果を奏する。Ｔａ2Ｏ5の含有量が５％を超えると、ガラスが不安定になり、失透傾向が増大するおそれがある。このため、Ｔａ2Ｏ5の含有量を０〜５％の範囲とした。より好ましい含有量は、０〜４％である。最も好ましい含有量は、０〜３％である。
【００３２】
高耐候性を維持するため、Ａｌ2Ｏ3、ＳｉＯ2、ＣａＯ、及びＴａ2Ｏ5の合計量は、９〜１８％と定めた。合計量が９％より少ない場合は、高耐候性を維持することが難しく、１８％よりも多くなると、耐失透性が悪化する。より好ましい含有量は、９．５〜１７％である。最も好ましい含有量は、１０〜１６％である。
【００３３】
本発明の光学ガラスにおいては、一般的に光学ガラスに使用されることのある成分のうち、上記以外の成分（例えば、ＭｇＯ、Ｌａ2Ｏ3、Ｙ2Ｏ3、Ｇｄ2Ｏ3、ＺｒＯ2、ＧｅＯ2、ＭｎＯ、Ｎｂ2Ｏ5、Ｂｉ2Ｏ3、ＷＯ3等）は実質的に含有しない。ただし、本発明の光学ガラスの特性に影響を与えない程度に含有することは許容される。この場合、Ｐ2Ｏ5、Ｂ2Ｏ3、Ａｌ2Ｏ3、ＳｉＯ2、ＢａＯ、ＳｒＯ、ＺｎＯ、ＣａＯ、Ｌｉ2Ｏ、Ｎａ2Ｏ、Ｋ2Ｏ、ＴｉＯ2、及びＴａ2Ｏ5の合計含有量は９８．０％以上にするのが望ましい。より好ましくは９９．０％以上であり、さらに好ましくは９９．９％以上である。
【００３４】
Ｎｂ2Ｏ5、Ｂｉ2Ｏ3、及びＷＯ3は着色の観点から、実質的に含有しない。また、ＭｇＯ、Ｌａ2Ｏ3、Ｙ2Ｏ3、Ｇｄ2Ｏ3、ＺｒＯ2、及びＧｅＯ2は、耐失透性の観点から、実質的に含有しない。
【００３５】
ＰｂＯ、ＣｄＯ、Ａｓ2Ｏ3、ＴｅＯ2、及びフッ化物については、製造時の作業環境に配慮し、作業者の安全性を確保するという観点から、どの成分も含有しないことが好ましい。
【００３６】
各成分の組成範囲を前述したように限定することにより、人体への悪影響が懸念されるＰｂＯ，ＣｄＯ，Ａｓ2Ｏ3，Ｓｂ2Ｏ3等の化合物を用いることなく、屈折率（ｎｄ）が１．５４〜１．６０、かつ、アッベ数（νｄ）が５８〜６７の光学恒数を持ち、ガラス転移温度（Ｔｇ）が４２０℃以下、液相温度（ＴＬ）が８００℃以下、液相温度（ＴＬ）での粘性が０．８Ｐａ・ｓ以上で、耐候性及び精密プレス成形性に優れた光学ガラスを実現することができる。低い液相温度（ＴＬ）により、失透が発生しにくくなり、安定した滴下を行うことが可能になる。低いガラス転移温度（Ｔｇ）により、プレス金型の温度を低くすることができるので、金型寿命が長くなり、生産コストを下げることができる。また、液相温度（ＴＬ）での高い粘性により、プレス成形時における良品の割合が増して、生産性の向上を図ることができる。
【００３７】
本発明に係る光学ガラスを、デジタルカメラ，カメラ付き携帯電話等の光学機器に搭載される光学素子(レンズ，プリズム，ミラー等)の材料として用いれば、耐候性及び精密プレス成形性の向上による光学素子の生産性の向上と低コスト化が可能になるため、光学機器の低コスト化等に寄与することができる。
【００３８】
本発明の光学素子は、前記光学ガラスを精密プレス成形することによって作製される。この精密プレス成形法としては、前述したように、溶融したガラスをノズルから、所定温度に加熱された金型へ滴下しプレス成形するダイレクトプレス成形法、及びプリフォーム材を金型に載置してガラス軟化点以上に加熱してプレス成形する再加熱成形法が挙げられる。このような方法によれば研削・研磨工程が不要となり、生産性が向上し、また自由曲面や非球面といった加工困難な形状の光学素子を得ることができる。したがって、低コスト化を図ることができる。
【実施例】
【００３９】
以下、本発明を実施した光学ガラスの構成等を、実施例１〜２４，比較例１〜３等を挙げて更に具体的に説明する。なお、比較例１は前記特許文献１の実施例１２、比較例２は前記特許文献２の実施例１１、比較例３は前記特許文献３の実施例９、をそれぞれ追試したものである。【００４０】
酸化物原料、炭酸塩原料、硝酸塩原料等の一般的なガラス原料を用いて、表１〜４に示す目標組成（質量％）となるように、ガラスの原料を調合し、粉末で十分に混合して調合原料とした。これを８００〜１３００℃に加熱された溶融炉に投入し、溶融・清澄後、攪拌均質化をして予め加熱された鉄製の鋳型に鋳込み、徐冷して各サンプルを製造した。これらの各サンプルについて、ｄ線に対する屈折率（ｎｄ）、アッベ数（νｄ）、ガラス転移温度（Ｔｇ）、液相温度（ＴＬ）及び粘性を測定した。また、耐候性試験機にて耐候性試験を実施した。測定結果を表１〜４に合わせて示す。【００４１】
（１）屈折率（ｎｄ）とアッベ数（νｄ）
上記説明のように、溶融し鋳型に流し込んだガラスを−２．３℃／時間で徐冷した。そのサンプルの測定を、カルニュー光学工業社製「ＫＰＲ−２０００」を用いて行った。【００４２】
（２）ガラス転移温度（Ｔｇ）
セイコーインスツルメンツ社製の熱機械的分析装置「ＴＭＡ／ＳＳ６０００」を用いて、毎分１０℃の昇温条件で測定を行った。【００４３】
（３）液相温度（ＴＬ）
液相温度（ＴＬ）の測定では、８００〜１４００℃の温度勾配を有する失透試験炉内に溶融ガラスを鋳型に流し込んだものを１２時間保持した後、ガラスを室温まで冷却し、オリンパス社製の光学顕微鏡（ＢＸ５０）の倍率４０倍を用いてガラス内部を観察した。そして、そのガラス内部に失透（結晶）が確認されない温度を液相温度（ＴＬ）とした。【００４４】
（４）粘性
トキメック社製の高温粘度測定装置「ＴＶＥ−２０Ｈ」を用いて、ＴＬでの粘性（Ｐａ・ｓ）を測定した。【００４５】
（５）耐候性試験
エスペック社製の環境試験器「ＳＨ−６４１」を用いて、各サンプルを温度６０℃、湿度９５％の恒温恒湿槽において１６８時間保持した。その後、オリンパス社製の光学顕微鏡「ＢＸ５０」を用いて各サンプルの表面を観察した。光学顕微鏡の倍率は４０倍とした。表１〜４では、光学顕微鏡による観察の結果、表面にくもりや析出、溶け等の変化が見られなかった場合（耐候性が良好な場合）は「○」、表面にくもりや析出、溶け等の変化が確認された場合（耐候性に問題がある場合）は「×」と記した。【００４６】
【表１】
2011093375.tif 000002
【００４７】
【表２】
2011093375.tif 000003
【００４８】
【表３】
2011093375.tif 000004
【００４９】
【表４】
2011093375.tif 000005
【００５０】
上記測定結果から分かるように、実施例１〜２４（表１〜３）では耐候性が良好であるのに対し、比較例１〜３（表４）では耐候性が不良である。
【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
質量％で、
Ｐ2Ｏ5：３８〜５５％、
Ａｌ2Ｏ3：１〜１０％、
Ｂ2Ｏ3：０〜０．７％、
ＳｉＯ2：０〜４％、
ＢａＯ：３〜２４．５％、
ＳｒＯ：０〜１５％、
ＣａＯ：１〜１０％、
ＺｎＯ：０．５〜１４．５％、
Ｎａ2Ｏ：１〜１５、
Ｌｉ2Ｏ：１〜４％、
Ｋ2Ｏ：０〜４．５％、
ＴｉＯ2：０〜０．４％、
Ｔａ2Ｏ5：０〜５％、
ＢａＯ＋ＳｒＯ＋ＣａＯ＋ＺｎＯ：２５〜３９％、
Ｎａ2Ｏ＋Ｌｉ2Ｏ＋Ｋ2Ｏ：５〜２０％、
Ａｌ2Ｏ3＋ＳｉＯ2＋ＣａＯ＋Ｔａ2Ｏ5：９〜１８％、
Ｐ2Ｏ5＋Ｂ2Ｏ3＋Ａｌ2Ｏ3＋ＳｉＯ2＋ＢａＯ＋ＳｒＯ＋ＣａＯ＋ＺｎＯ＋Ｎａ2Ｏ＋Ｌｉ2Ｏ＋Ｋ2Ｏ＋ＴｉＯ2＋Ｔａ2Ｏ5：９８％以上、
の各ガラス成分を有することを特徴とする光学ガラス。
【請求項２】
質量％で、Ｐ2Ｏ5：４０〜５４％有することを特徴とする請求項１記載の光学ガラス。
【請求項３】
質量％で、ＢａＯ：５〜２４％有することを特徴とする請求項１又は２記載の光学ガラス。
【請求項４】
質量％で、ＺｎＯ：１〜１４％有することを特徴とする請求項１〜３のいずれか１項に記載の光学ガラス。
【請求項５】
質量％で、ＣａＯ：３〜９．５％有することを特徴とする請求項１〜４のいずれか１項に記載の光学ガラス。
【請求項６】
屈折率（ｎｄ）が１．５４〜１．６０、かつ、アッベ数（νｄ）が５８〜６７の光学恒数を持ち、ガラス転移温度（Ｔｇ）が４２０℃以下、液相温度（ＴＬ）が８００℃以下、液相温度（ＴＬ）での粘性が０．８Ｐａ・ｓ以上であることを特徴とする請求項１〜５のいずれか１項に記載の光学ガラス。
【請求項７】
請求項１〜６のいずれか１項に記載の光学ガラスから成ることを特徴とする光学素子。
【請求項８】
プレス成形により形成されたものであることを特徴とする請求項７記載の光学素子。
【国際調査報告】
2011093375.tif 000006
2011093375.tif 000007
2011093375.tif 000008
2011093375.tif 000009